(57)【要約】      （修正有）【課題】高い衝撃強度、薄い厚みでも高い面衝撃強度を有し、かつ顔料添加時にも物性低下が少ない熱可塑性樹脂組成物からなるシートを提供すること。【解決手段】ポリカーボネート樹脂（Ｉ）７５超〜９５重量部、ジエン系ゴム質重合体（ア）４０〜６５重量％の存在下に、少なくとも芳香族ビニル系単量体（イ）およびシアン化ビニル系単量体（ウ）を含有する単量体混合物３５〜６０重量％をグラフト共重合してなるグラフト共重合体（ＩＩ）２〜１０重量部、ならびに芳香族ビニル系単量体およびシアン化ビニル系単量体からなる共重合（ＩＩＩ）３〜１５重量部を含有する（ただし、（Ｉ）〜（ＩＩ）の合計は１００重量部であり、（ＩＩ）と（ＩＩＩ）の合計は２５重量部未満である。）熱可塑性樹脂組成物からなるシート。【選択図】図１
2014133780.tif 000002
【特許請求の範囲】
【請求項１】
ポリカーボネート樹脂（Ｉ）７５超〜９５重量部、ジエン系ゴム質重合体（ア）４０〜６５重量％の存在下に、少なくとも芳香族ビニル系単量体（イ）およびシアン化ビニル系単量体（ウ）を含有する単量体混合物３５〜６０重量％をグラフト共重合してなるグラフト共重合体（ＩＩ）２〜１０重量部、ならびに下記（Ａ）および（Ｂ）を満足するビニル系共重合体（ＩＩＩ）３〜１５重量部を含有する（ただし、（Ｉ）〜（ＩＩ）の合計は１００重量部であり、（ＩＩ）と（ＩＩＩ）の合計は２５重量部未満である。）熱可塑性樹脂組成物からなるシート。
（Ａ）芳香族ビニル系単量体（エ）７４〜８５重量％およびシアン化ビニル系単量体（オ）１５〜２６重量％を共重合してなる。
（Ｂ）ビニル系共重合体（ＩＩＩ）のシアン化ビニルの組成分布において、平均シアン化ビニル含有率より２重量％以上高い組成を有する共重合体がビニル系共重合体（ＩＩＩ）中に１０〜５０重量％存在する。
【請求項２】
ポリカーボネート樹脂（Ｉ）が、ＩＳＯ１１３３に準拠した３００℃、荷重１．２０ｋｇにおけるメルトボリュームレートが８ｃｍ３／分以下であることを特徴とする、請求項１に記載のシート。
【請求項３】
熱可塑性樹脂組成物からなるシートであって、該熱可塑性樹脂組成物は厚み１ｍｍｔのシートでの以下の条件における面衝撃値Ｅが３Ｊ／ｍｍ以上であることを特徴とするシート。
［条件］
温度、湿度：２３℃、５０％ＲＨ
試験方法：デュポン法
錘の先端形状：図１
錘の重量：２ｋｇ
［面衝撃値Ｅ計算式］
Ｅ（Ｊ／ｍｍ）＝〔{Ｈ−ｈ（Ｎ／Ｇ−１／２）}×Ｗ×０．０９８〕／ｔ
Ｅ：面衝撃値（落錘衝撃エネルギー）（Ｊ／ｍｍ）
Ｈ：試験片が全数破壊する最小水準（ｃｍ）
ｈ：隣接水準間の差（ｃｍ）
Ｎ：Ｈにいたるまでの各水準での破壊数の和（Ｈ水準含む）
Ｇ：各水準の試験片数
Ｗ：錘重量（ｋｇ）
ｔ：試験片の厚み（ｍｍｔ）
【発明の詳細な説明】
【技術分野】
【０００１】
本発明は、高い衝撃強度、薄い厚みでも高い面衝撃強度を有し、かつ顔料添加時にも物性低下が少ない、ポリカーボネート樹脂とゴム強化スチレン樹脂を含有する熱可塑性樹脂組成物からなるシートに関するものである。
【背景技術】
【０００２】
ポリカーボネート樹脂は、耐熱性、耐衝撃性に優れていることから、自動車分野、家電分野、ＯＡ機器分野、建材分野をはじめとする多岐の分野にわたって幅広く使用されている。一方、ＡＢＳ樹脂に代表されるゴム強化スチレン樹脂は、優れた加工性、機械的特性を有していることから、自動車分野、家電分野、ＯＡ機器分野など広範な分野において、各種構成部材の成形材料として使用されている。ポリカーボネート樹脂は、ゴム強化スチレン樹脂と比較して幅広い温度域で高い衝撃性が発現する素晴らしい素材であるが、着色成形品の着色剤によっては本来の高い衝撃性が発現しないことがある。また、真空成形など二次加工性に劣ることから、ポリカーボネート樹脂の欠点を補う目的で、ポリカーボネート樹脂とゴム強化スチレン樹脂を溶融混合した素材が使用されている。ところが、ポリカーボネート樹脂／ゴム強化スチレン樹脂アロイは、ゴム強化スチレン樹脂の耐衝撃性をさらに改善する目的は果たされるが、ポリカーボネート樹脂単独には及ばない。さらに面衝撃の点でも同様で、ゴム強化スチレン樹脂との相溶性が高くないため、ポリカーボネート樹脂単独には遠く及ばない。そのため、ポリカーボネート樹脂／ゴム強化スチレン樹脂アロイ相溶性を高め、耐衝撃性、面衝撃性をポリカーボネート樹脂単独の場合と同程度にまで高める試みが以下の如く行われてきた。
【０００３】
特許文献１では、アクリロニトリル成分を変えたＡＳ樹脂を調製するため、ＡＳ樹脂製造時にアクリロニトリルの添加量を変化させている。この特殊なＡＳ樹脂の使用によって落錘衝撃強度を高める検討が成されている。しかしながら、特許文献１の実施例ではポリカーボネートは５０％であることから、スーツケースなどに用いられるシートに求められる落錘衝撃強度には不十分なものであった。
【０００４】
特許文献２においては、アクリロニトリル成分に分布が存在するＡＳ樹脂の添加によって高衝撃性を発現するものである。しかし、射出成形時の良流動と成形品の耐衝撃性が兼ね備えられた材料であるが、ポリカーボネートの添加量（７５％以下）や、ポリカーボネートの分子量が低いため、スーツケースなどに用いられるシートに求められる落錘衝撃強度には不十分なものであった。
【０００５】
特許文献３では、ゴム成分の多いＡＢＳ樹脂とポリカーボネート樹脂の組合せで、実施例ではＡＢＳ樹脂を５０重量％の組成物が開示されている。この組成物では、ポリカーボネートの使用量が少なく、衝撃強度、面衝撃強度が非常に不十分なものであった。
【０００６】
特許文献４は、ポリカーボネート樹脂の屈折率に近づけるため、スチレン−ブタジエン系共重合体を用い、半透明性と衝撃性をバランスさせる特許が開示されている。しかし、半透明性は発現しているが、スーツケースなどに用いるシート向けに対しては衝撃強度が全く不十分なものであった。
【先行技術文献】
【特許文献】
【０００７】
【特許文献１】特開２０１２−２０７２１４号公報
【特許文献２】特開２０１２−１７７０８８号公報
【特許文献３】特開平６−３４５９５５号公報
【特許文献４】特開２００７−２５４５０７号公報
【発明の概要】
【発明が解決しようとする課題】
【０００８】
本発明は、高い衝撃強度、薄い厚みでも高い面衝撃強度を有し、かつ顔料添加時にも物性低下が少ない、ポリカーボネート樹脂とゴム強化スチレン樹脂を含有する熱可塑性樹脂組成物からなるシートを提供することを課題とする。
【課題を解決するための手段】
【０００９】
本発明者らは、上記課題を解決するために鋭意検討を重ねた結果、特定の分子量のポリカーボネート樹脂に特定のシアン化ビニル系共重合体を含有してなるゴム強化スチレン樹脂を配合することにより、高い衝撃強度、薄い厚みでも高い面衝撃強度を有し、かつ顔料添加時にも物性低下が少ないことを見出し、本発明に到達した。
【００１０】
すなわち、本発明は以下の（１）〜（３）で構成される。
（１）ポリカーボネート樹脂（Ｉ）７５超〜９５重量部、ジエン系ゴム質重合体（ア）４０〜６５重量％の存在下に、少なくとも芳香族ビニル系単量体（イ）およびシアン化ビニル系単量体（ウ）を含有する単量体混合物３５〜６０重量％をグラフト共重合してなるグラフト共重合体（ＩＩ）２〜１０重量部、ならびに下記（Ａ）および（Ｂ）を満足するビニル系共重合体（ＩＩＩ）３〜１５重量部を含有する（ただし、（Ｉ）〜（ＩＩＩ）の合計は１００重量部であり、（ＩＩ）と（ＩＩＩ）の合計は２５重量部未満である。）熱可塑性樹脂組成物からなるシート。
（Ａ）芳香族ビニル系単量体（エ）７４〜８５重量％およびシアン化ビニル系単量体（オ）１５〜２６重量％を共重合してなる。
（Ｂ）ビニル系共重合体（ＩＩＩ）のシアン化ビニルの組成分布において、平均シアン化ビニル含有率より２重量％以上高い組成を有する共重合体がビニル系共重合体（ＩＩＩ）中に１０〜５０重量％存在する。
（２）ポリカーボネート樹脂（Ｉ）が、ＩＳＯ１１３３に準拠した３００℃、荷重１．２０ｋｇにおけるメルトボリュームレートが８ｃｍ３／分以下であることを特徴とする、（１）に記載のシート。
（３）熱可塑性樹脂組成物からなるシートであって、該熱可塑性樹脂組成物は厚み１ｍｍｔのシートでの以下の条件における面衝撃値Ｅが３Ｊ／ｍｍ以上であることを特徴とするシート。
［条件］
温度、湿度：２３℃、５０％ＲＨ
試験方法：デュポン法
錘の先端形状：図１
錘の重量：２ｋｇ
［面衝撃値Ｅ計算式］
Ｅ＝〔{Ｈ−ｈ（Ｎ／Ｇ−１／２）}×Ｗ×０．０９８〕／ｔ
Ｅ：面衝撃値（落錘衝撃エネルギー）（Ｊ／ｍｍ）
Ｈ：試験片が全数破壊する最小水準（ｃｍ）
ｈ：隣接水準間の差（ｃｍ）
Ｎ：Ｈにいたるまでの各水準での破壊数の和（Ｈ水準含む）
Ｇ：各水準の試験片数
Ｗ：錘重量（ｋｇ）
ｔ：試験片の厚み（ｍｍｔ）
【発明の効果】
【００１１】
本発明によれば、高い衝撃強度、薄い厚みでも高い面衝撃強度を有し、かつ顔料添加時にも物性低下が少ないシートが得られ、また、特性を落とすことなく、薄肉化による製品の軽量化を図ることができる。
【図面の簡単な説明】
【００１２】
【図１】面衝撃値Ｅを測定する際に使用した錘の形状を示す模式図である。
【発明を実施するための形態】
【００１３】
以下、本発明のシートについて、具体的に説明する。
【００１４】
本発明に用いられるポリカーボネート樹脂（Ｉ）とは、一般式１で表される繰り返し構造単位を有する樹脂である。
【００１５】
【化１】
2014133780.tif 000003
【００１６】
（式中、Ｚは炭素数２〜５の置換あるいは非置換のアルキリデン基、シクロヘキシリデン基、酸素原子、硫黄原子またはスルホニル基を表す。Ｒ１、Ｒ２、Ｒ３、Ｒ４は、水素原子または炭素数１〜６のアルキル基であり、それぞれ同一であっても異なっていてもよい。）。
【００１７】
ポリカーボネート樹脂（Ｉ）は、２，２−ビス（４−ヒドロキシフェニル）プロパン、２，２−ビス（３，５−ジメチル−４−ヒドロキシフェニル）プロパンで代表的に例示される芳香族ジヒドロキシ化合物と、ホスゲンで代表的に例示されるカーボネート前駆体との反応によって得られる。
【００１８】
芳香族ジヒドロキシ化合物としては、２，２−ビス（４−ヒドロキシフェニル）プロパン（以下、ビスフェノールＡと記載することがある。）、１，１−ビス（４−ヒドロキシフェニル）エタン、２，２−ビス（４−ヒドロキシフェニル）ブタン、２，２−ビス（４−ヒドロキシフェニル）オクタン、２，２−ビス（４−ヒドロキシ−３−メチルフェニル）プロパン、１，１−ビス（３−ｔｅｒｔ−ブチル−４−ヒドロキシフェニル）プロパン、２，２−ビス（４−ヒドロキシ−３，５−ジメチルフェニル）プロパン、２，２−ビス（３−フェニル−４−ヒドロキシフェニル）プロパン、２，２−ビス（３−シクロヘキシル−４−ヒドロキシフェニル）プロパン、１，１−ビス（４−ヒドロキシフェニル）−１−フェニルエタン、ビス（４−ヒドロキシフェニル）ジフェニルメタン等で例示されるビス（ヒドロキシアリール）アルカン類；１，１−ビス（４−ヒドロキシフェニル）シクロペンタン、１，１−ビス（４−ヒドロキシフェニル）シクロヘキサン、１，１−ビス（４−ヒドロキシフェニル）−３，３，５−トリメチルシクロヘキサン等で例示されるビス（ヒドロキシアリール）シクロアルカン類；９，９−ビス（４−ヒドロキシフェニル）フルオレン、９，９−ビス（４−ヒドロキシ−３−メチルフェニル）フルオレン等で例示されるカルド構造含有ビスフェノール類；４，４'−ジヒドロキシジフェニルエーテル、４，４'−ジヒドロキシ−３，３'−ジメチルジフェニルエーテル等で例示されるジヒドロキシジアリールエーテル類；４，４'−ジヒドロキシジフェニルスルフィド、４，４'−ジヒドロキシ−３，３'−ジメチルジフェニルスルフィド等で例示されるジヒドロキシジアリールスルフィド類；４，４'−ジヒドロキシジフェニルスルホキシド、４，４'−ジヒドロキシ−３，３'−ジメチルジフェニルスルホキシド等で例示されるジヒドロキシジアリールスルホキシド類；４，４'−ジヒドロキシジフェニルスルホン、４，４'−ジヒドロキシ−３，３'−ジメチルジフェニルスルホン等で例示されるジヒドロキシジアリールスルホン類；ハイドロキノン、レゾルシン、４，４'−ジヒドロキシジフェニル等が挙げられる。
【００１９】
これらの中で好ましいのは、ビス（４−ヒドロキシフェニル）アルカン類であり、特に好ましいのは、ビスフェノールＡである。これらの芳香族ジヒドロキシ化合物は、１種類でも２種類以上を組み合わせ、共重合されたものを用いてもよい。
【００２０】
芳香族ジヒドロキシ化合物と反応させるカーボネート前駆体としては、カルボニルハライド、カーボネートエステル、ハロホルメート等が使用され、具体的にはホスゲン；ジフェニルカーボネート、ジトリルカーボネート等のジアリールカーボネート類；ジメチルカーボネート、ジエチルカーボネート等のジアルキルカーボネート類；二価フェノールのジハロホルメート等が挙げられる。中でもホスゲンが好ましく用いられることが多い。これらカーボネート前駆体もまた１種類でも２種類以上を組み合わせて用いてもよい。
【００２１】
本発明で用いられるポリカーボネート樹脂（Ｉ）の製造法は、特に限定されるものではなく、従来から知られている方法によって製造することができる。製造方法としては、界面重合法（ホスゲン法）、溶融エステル交換法、溶液重合法（ピリジン法）、環状カーボネート化合物の開環重合法、プレポリマーの固相エステル交換法等を挙げることができる。
代表的な製造方法として界面重合法による製造方法を例示する。反応に不活性な有機溶媒、アルカリ水溶液の存在下で、通常ｐＨを９以上に保ち、芳香族ジヒドロキシ化合物、ならびに必要に応じて分子量調整剤（末端停止剤）及び芳香族ジヒドロキシ化合物の酸化防止のための酸化防止剤を用い、ホスゲンと反応させた後、第三級アミン又は第四級アンモニウム塩等の重合触媒を添加し、界面重合を行うことによってポリカーボネート樹脂を得る。分子量調節剤の添加はホスゲン化時から重合反応開始時までの間であれば特に限定されない。なお反応温度は例えば、０〜４０℃で、反応時間は例えば２〜５時間である。
【００２２】
ここで、界面重合に適用できる有機溶媒としては、界面重合反応に不活性であり、水と混ざり合わず、ポリカーボネート樹脂を溶解することができればいかなるものでも使用できる。例えば、ジクロロメタン、１，２−ジクロロエタン、テトラクロロエタン、クロロホルム、モノクロロベンゼン、ジクロロベンゼン等の塩素化炭化水素、ベンゼン、トルエン、キシレン等の芳香族炭化水素等が挙げられる。またアルカリ水溶液に用いられるアルカリ化合物としては、水酸化ナトリウム、水酸化カリウム等のアルカリ金属の水酸化物が挙げられる。
【００２３】
分子量調節剤としては、一価のフェノール性水酸基を有する化合物やフェニルクロロフォルメートが挙げられる。一価のフェノール性水酸基を有する化合物としては、ｍ−メチルフェノール、ｐ−メチルフェノール、ｍ−プロピルフェノール、ｐ−プロピルフェノール、ｐ−ｔｅｒｔ−ブチルフェノール及びｐ−長鎖アルキル置換フェノール等が挙げられる。分子量調節剤の使用量は、芳香族ジヒドロキシ化合物１００モルに対して、好ましくは０．１〜１モルである。
【００２４】
重合触媒としては、トリメチルアミン、トリエチルアミン、トリブチルアミン、トリプロピルアミン、トリヘキシルアミン、ピリジン等の第三級アミン類；トリメチルベンジルアンモニウムクロライド、テトラブチルアンモニウムクロライド、テトラメチルアンモニウムクロライド、トリエチルベンジルアンモニウムクロライド、トリオクチルメチルアンモニウムクロライド等の第四級アンモニウム塩等が挙げられる。
【００２５】
本発明で用いられるポリカーボネート樹脂（Ｉ）は、必須樹脂成分全体を１００重量部とした場合、７５重量部を超え９５重量部以下の範囲にあり、好ましくは７８〜９０重量部、より好ましくは７８〜８５重量部である。ポリカーボネート樹脂（Ｉ）の添加量が７５重量部以下である場合には、面衝撃が低下し好ましくない。一方、添加量が９５重量部を超えて使用した場合には、顔料添加時に面衝撃性が低下したりすることがあり好ましくない。
【００２６】
本発明で用いられるポリカーボネート樹脂（Ｉ）のメルトボリュームレートは、ＩＳＯ  １１３３に準拠した３００℃×荷重１．２Ｋｇのメルトボリュームレートが８ｃｍ３／１０分以下の範囲にあることが好ましく、より好ましくは、７．５ｃｍ３／１０分以下、さらに好ましくは、７ｃｍ３／１０分以下である。３００℃×荷重１．２Ｋｇのメルトボリュームレートが８ｃｍ３／１０分を超えるものを使用すると、面衝撃性が低下することがある。
【００２７】
本発明で用いられるグラフト共重合体（ＩＩ）は、ジエン系ゴム質重合体（ア）４０〜６５重量％の存在下に、少なくとも芳香族ビニル系単量体（イ）およびシアン化ビニル系単量体（ウ）を含有する単量体混合物３５〜６０重量％をグラフト共重合してなる。
【００２８】
グラフト共重合体（ＩＩ）に用いることができるジエン系ゴム質重合体（ア）としては、ガラス転移温度が０℃以下のものが好適であり、その下限値は実用上−８０℃程度である。使用できるジエン系ゴム質重合体を例示すると、ポリブタジエン、スチレン−ブタジエン共重合体、アクリロニトリル−ブタジエン共重合体、スチレン−ブタジエンブロック共重合体およびアクリル酸ブチル−ブタジエン共重合体などが挙げられるが、なかでも、ポリブタジエンが好ましく用いられる。
【００２９】
ジエン系ゴム質重合体（ア）の重量平均粒子径は特に制限はないが、１００〜１２００ｎｍであることが好ましく、２００〜１２００ｎｍであることがより好ましい。ジエン系ゴム質重合体（ア）として重量平均粒子径が１００ｎｍに満たないものを使用すると、耐衝撃性が低下することがあり、一方、重量平均粒子径が１２００ｎｍを超えるものを使用する場合には、流動性が低下することがある。
【００３０】
また、ジエン系ゴム質重合体（ア）としては、重量平均粒子径が２００〜４００ｎｍの低粒子径のものと、重量平均粒子径が４５０〜１２００ｎｍの高粒子径のものの２種類のジエン系ゴム質重合体を併用することもできる。
【００３１】
なお、ジエン系ゴム質重合体（ア）の重量平均粒子径は、「Ｒｕｂｂａｅｒ  Ａｇｅ  Ｖｏｌ．８８  ｐ．４８４〜４９０（１９６０）ｂｙ  Ｅ．Ｓｃｈｍｉｄｔ，Ｐ．Ｈ．Ｂｉｄｄｉｓｏｎ」に記載のアルギン酸ナトリウム法（アルギン酸ナトリウムの濃度量割合とアルギン酸ナトリウム濃度の累積重量分率より累積重量分率５０％の粒子径を求める。）により測定することができる。
【００３２】
グラフト共重合体（ＩＩ）におけるジエン系ゴム質重合体（ア）の重量分率は、４０〜６５重量％に調整することが必要であるが、好ましいジエン系ゴム質重合体（ア）の重量分率は、４５〜６５重量％であり、さらに好ましくは５５〜６５重量％である。重量分率が４０重量％未満では耐衝撃性が低下し、一方、６５重量％を超えるとグラフト共重合体自身のハンドリングが難しくなる。
【００３３】
単量体混合物に含まれる芳香族ビニル系単量体（イ）としては、例えば、スチレン、α−メチルスチレン、ビニルトルエン、ｏ−エチルスチレン、ｐ−メチルスチレン、クロロスチレンおよびブロモスチレンなどが挙げられるが、特にスチレンが好ましく採用される。
【００３４】
単量体混合物に含まれるシアン化ビニル系単量体（ウ）としては、例えば、アクリロニトリル、メタクリロニトリルおよびエタクリロニトリルなどが挙げられるが、特にアクリロニトリルが好ましく採用される。
【００３５】
その他、単量体混合物には本発明の効果を失わない程度に芳香族ビニル系単量体（イ）およびシアン化ビニル系単量体（ウ）と共重合可能な他のビニル系単量体（エ）が含まれうる。他のビニル系単量体の具体例としては、Ｎ−フェニルマレイミド、Ｎ−メチルマレイミドおよびメタクリル酸メチルなどが挙げられ、それぞれの目的に応じて選択することができ、これらは単独でも複数でも用いることが可能である。なお、耐熱性や難燃性をさらに向上させる意図があれば、Ｎ−フェニルマレイミドが好ましい。また、硬度向上を重視させるのであれば、メタクリル酸メチルが好ましく用いられる。
【００３６】
グラフト共重合体（ＩＩ）における芳香族ビニル系単量体（イ）の重量分率は、２６〜４３重量％が好ましく、より好ましくは２７〜４０重量％、特に好ましくは２７〜３５重量％である。芳香族ビニル系単量体（イ）の重量分率が２６重量％を下回る場合には、着色することがあり、一方、４３重量％を超える量使用する場合にはグラフト重合がしにくく、グラフト率が低下することがあり、本樹脂組成物からなるシートの耐衝撃性が低下することがある。
【００３７】
グラフト共重合体（ＩＩ）におけるシアン化ビニル系単量体（ウ）の重量分率は、９〜１７重量％が好ましく、より好ましくは９〜１６重量％、さらに好ましくは９〜１３重量％である。シアン化ビニル系単量体（ウ）の重量分率が９重量％を下回る場合には、重合がしにくく、グラフト率が低下することがあり、本樹脂組成物からなるシートの耐衝撃性が低下することがあり、１７重量％超える量使用する場合には、樹脂組成物が着色することがある。
【００３８】
グラフト共重合体（ＩＩ）のグラフト率は、いかなるものでも使用することができる。耐衝撃性と流動性のバランスから、グラフト率は７〜４５％が好ましく、より好ましくは２０〜４０％、さらに好ましくは３０〜４０％である。グラフト率（％）は、次式で示される。
・グラフト率（％）＝［ジエン系ゴム質重合体にグラフト重合したビニル系重合体量］／［グラフト共重合体のゴム含有量］×１００。
【００３９】
本発明で用いられるグラフト共重合体（ＩＩ）は、必須樹脂成分全体を１００重量部とした場合、２〜１０重量部の範囲にあり（ただし、（ＩＩ）と（ＩＩＩ）の合計は２５重量部未満である。）、好ましくは４〜９重量部、より好ましくは５〜９重量部である。グラフト共重合体の添加量が２重量部を下回った場合には、樹脂組成物のナチュラルの面衝撃性は良いが、着色した場合に面衝撃性が低下することがあり、好ましくない。一方、１０重量部を越えて使用する場合、ポリカーボネートのコンテントが相対的に減少するため、面衝撃性が低下することがある。
【００４０】
本発明で用いられるビニル系共重合体（ＩＩＩ）は、芳香族ビニル系単量体（エ）７４〜８５重量％およびシアン化ビニル系単量体（オ）１５〜２６重量％を共重合して得られたものである（特徴（Ａ））。芳香族ビニル系単量体（エ）が７４重量％を下回る場合には、ポリカーボネート樹脂（Ｉ）との相溶性が低下し、一方、８５重量％を超える場合には、グラフト共重合体（ＩＩ）との相溶性の低下により樹脂組成物の面衝撃性、特に薄肉時の面衝撃性が低下することがあり、好ましくない。好ましくは、芳香族ビニル系単量体（エ）７４〜８３重量％およびシアン化ビニル系単量体（オ）１７〜２６重量％、より好ましくは、芳香族ビニル系単量体（エ）７４〜８０重量％およびシアン化ビニル系単量体（オ）２０〜２６重量％である。
【００４１】
ビニル系共重合体（ＩＩＩ）の構成成分である芳香族ビニル系単量体（エ）としては、前述のグラフト共重合体（ＩＩ）での芳香族ビニル系単量体（イ）と同様に、スチレン、α−メチルスチレン、ビニルトルエン、ｏ−エチルスチレン、ｐ−メチルスチレン、クロロスチレン、ブロモスチレンなどが挙げられる。好ましくはスチレンが用いられる。これらは必ずしも１種類で使用する必要はなく、複数種併用して使用することもできる。これらの中で特にスチレンが好ましく採用される。
【００４２】
ビニル系共重合体（ＩＩＩ）の構成成分であるシアン化ビニル系単量体（オ）としては、前述のグラフト共重合体（ＩＩ）でのシアン化ビニル系単量体（ウ）と同様に、例えば、アクリロニトリル、メタクリロニトリルおよびエタクリロニトリルなどが挙げられるが、特にアクリロニトリルが好ましく採用される。これらは必ずしも１種類で使用する必要はなく、複数種併用して使用することもできる。これらの中で特にスチレンが好ましく採用される。
【００４３】
また、グラフト共重合体（ＩＩ）と同様に、ビニル系共重合体（ＩＩＩ）においても本発明の効果を失わない程度に芳香族ビニル系単量体（エ）およびシアン化ビニル系単量体（オ）と共重合可能な他のビニル系単量体を用いても良い。他のビニル系単量体の具体例としては、Ｎ−フェニルマレイミド、Ｎ−メチルマレイミドおよびメタクリル酸メチルなどが挙げられ、それぞれの目的に応じて選択することができ、これらは単独でも複数でも用いることが可能である。耐熱性や難燃性をさらに向上させる意図があれば、Ｎ−フェニルマレイミドが好ましい。また、硬度向上を重視させるのであれば、メタクリル酸メチルが好ましく用いられる。
【００４４】
本発明で用いられるビニル系共重合体（ＩＩＩ）は、シアン化ビニル単量体の組成分布において、平均シアン化ビニル含有率より２重量％以上高い組成を有する共重合体がビニル系共重合体（ＩＩＩ）中に１０〜５０重量％存在することが必要であり（特徴（Ｂ））、１５〜４５重量％存在することが好ましく、２５〜４０重量％存在することがより好ましい。ビニル系共重合体（ＩＩＩ）のシアン化ビニル単量体の組成分布において、平均シアン化ビニル含有率より２重量％以上高い組成を有する共重合体が１０重量％未満の割合でビニル系共重合体（ＩＩＩ）中に含まれる場合、グラフト共重合体（ＩＩ）との相溶性が低下し、一方、５０重量％を超える場合には、ポリカーボネートとの相溶性が低下し、いずれも樹脂組成物の面衝撃性が低下することがあり好ましくない。
【００４５】
ビニル系共重合体（ＩＩＩ）のシアン化ビニル単量体の組成分布は、ビニル系共重合体（ＩＩＩ）のメチルエチルケトン溶液にシクロヘキサンを添加していき、分別沈殿したシアン化ビニル系共重合体を乾燥し、重量を測定した後、赤外分光光度計によりシアン化ビニル単量体含有率を求めることにより得られ、ビニル系共重合体（ＩＩＩ）における平均シアン化ビニル含有率より２重量％以上高い組成を有する共重合体の存在比率は、赤外分光光度計で得られた組成分布より求めることができる（実施例参照。）。
【００４６】
本発明で用いられるビニル系共重合体（ＩＩＩ）は、メチルエチルケトン溶媒、３０℃、ウベローデ粘度計で測定される固有粘度には、特に制限は無いが、０．３５〜０．５０ｄｌ／ｇであることが好ましく、より好ましくは０．３７〜０．４８ｄｌ／ｇ、更に好ましくは０．４０〜０．４５ｄｌ／ｇの範囲である。
【００４７】
本発明で用いられるビニル系共重合体（ＩＩＩ）は、必須樹脂成分全体を１００重量部とした場合、３〜１５重量部の範囲であり（ただし、（ＩＩ）と（ＩＩＩ）の合計は２５重量部未満である。）、好ましくは５〜１４重量部、より好ましくは１０〜１４重量部である。ビニル系共重合体（ＩＩＩ）の添加量が３重量部を下回った場合には、相対的にポリカーボネート樹脂の比率が高まることから、顔料などにより着色した場合に面衝撃性が低下することがある。一方、１５重量部を超えて使用する場合、面衝撃性が低下し好ましくない。
【００４８】
本発明において、グラフト共重合体（ＩＩ）、ビニル系共重合体（ＩＩＩ）の製造方法に関しては特に制限はなく、塊状重合、懸濁重合、塊状懸濁重合、溶液重合、乳化重合、沈殿重合およびこれらの組み合わせ等が用いられる。単量体の仕込み方法に関しても特に制限はなく、初期に一括添加してもよく、共重合体の組成分布を付けるため、あるいは防止するために添加方法は数回に分けて重合してもよい。
【００４９】
本発明において、グラフト共重合体（ＩＩ）、ビニル系共重合体（ＩＩＩ）の重合に使用される開始剤としては、過酸化物またはアゾ系化合物などが好適に用いられる。
【００５０】
過酸化物の具体例としては、例えば、ベンゾイルパーオキサイド、クメンハイドロパーオキサイド、ジクミルパーオキサイド、ジイソプロピルベンゼンハイドロパーオキサイド、ｔ−ブチルハイドロパーオキサイド、ｔ−ブチルクミルパーオキサイド、ｔ−ブチルパーオキシアセテート、ｔ−ブチルパーオキシベンゾエート、ｔ−ブチルパーオキシイソプロピルカルボネート、ジ−ｔ−ブチルパーオキサイド、ｔ−ブチルパーオクテート、１，１−ビス（ｔ−ブチルパーオキシ）３、３、５−トリメチルシクロヘキサン、１，１−ビス（ｔ−ブチルパーオキシ）シクロヘキサン、およびｔ−ブチルパーオキシ−２−エチルヘキサノエートなどが挙げられる。なかでもクメンハイドロパーオキサイドおよび１，１−ビス（ｔ−ブチルパーオキシ）３、３、５−トリメチルシクロヘキサンが、特に好ましく用いられる。
【００５１】
また、アゾ系化合物の具体例としては、例えば、アゾビスイソブチロニトリル、アゾビス（２，４ジメチルバレロニトリル）、２−フェニルアゾ−２，４−ジメチル−４−メトキシバレロニトリル、２−シアノ−２−プロピルアゾホルムアミド、１，１′−アゾビスシクロヘキサン−１−カーボニトリル、アゾビス（４−メトキシ−２，４−ジメチルバレロニトリル）、ジメチル２，２′−アゾビスイソブチレート、１−ｔ−ブチルアゾ−１−シアノシクロヘキサン、２−ｔ−ブチルアゾ−２−シアノブタン、および２−ｔ−ブチルアゾ−２−シアノ−４−メトキシ−４−メチルペンタンなどが挙げられる。なかでもアゾビスイソブチロニトリルが特に好ましく用いられる。
【００５２】
これらの開始剤を使用する場合、１種または２種以上を併用して使用される。
【００５３】
重合を行うに際しては、グラフト共重合体（ＩＩ）、ビニル系共重合体（ＩＩＩ）の重合度調節を目的として、メルカプタンやテルペンなどの連鎖移動剤を使用することも可能である。連鎖移動剤の具体例としては、ｎ−オクチルメルカプタン、ｔ−ドデシルメルカプタン、ｎ−ドデシルメルカプタン、ｎ−テトラデシルメルカプタン、ｎ−オクタデシルメルカプタンおよびテルピノレンなどが挙げられる。なかでも、ｎ−オクチルメルカプタン、ｔ−ドデシルメルカプタンおよびｎ−ドデシルメルカプタンが好ましく用いられる。これらの連鎖移動剤を使用する場合は、１種または２種以上を併用して使用される。
【００５４】
また、本発明で使用されるビニル系共重合体（ＩＩＩ）について、前述の特徴（Ａ）および（Ｂ）を満足させる場合の製造方法としては、例えば、特許第３１４１７０７号公報に開示される水系懸濁重合法が挙げられる。
【００５５】
また、グラフト共重合体（ＩＩ）が弱アルカリ性を呈することがあり、本発明の構成成分のポリカーボネート樹脂（Ｉ）のアルカリ分解、熱分解を防ぐ目的で、酸性化合物をグラフト重合体製造時や樹脂組成物を生産するための溶融混錬時に添加することができる。本発明で使用することができる酸性化合物には、特に制限は無いが、使用できる化合物を具体的に例示すると、塩酸、硫酸、硝酸、酢酸、シュウ酸、マロン酸、コハク酸、マレイン酸、アジピン酸、セバシン酸、ドデカン二酸、無水マレイン酸、無水コハク酸、イタコン酸、安息香酸、安息香酸メチル、テレフタル酸、イソフタル酸、オルトフタル酸、ナフタレンジカルボン酸、ジフェン酸、リン酸、リン酸二水素ナトリウムなどが挙げられ、好ましくは、無水マレイン酸、無水コハク酸、リン酸、リン酸二水素ナトリウムであり、より好ましくは、リン酸、リン酸二水素ナトリウムである。上記の様に例示した酸性化合物は、必ずしも１種で使用する必要は無く、複数種併用して使用することもできる。
【００５６】
酸性化合物の添加量は、目安として（Ｉ）〜（ＩＩＩ）の合計１００重量部に対し１．０重量部以内が好ましい。１．０重量部以上使用する場合には、アルカリ成分の中和は十分になされるが、射出成形品の表面が荒れ、外観を損なうことがある。
【００５７】
本発明のシートを構成する熱可塑性樹脂組成物には、本発明の特性を損なわない範囲で、異なる樹脂成分をブレンドして使用することができる。例えば、ポリエチレンテレフタレート、ポリブチレンテレフタレート、ポリプロピレンテレフタレート、ポリシクロヘキシレンジメチレンエチレンテレフタレート、ポリアリレート、液晶ポリマー、ポリ乳酸、ポリカプロラクトンに代表されるポリエステル樹脂、ナイロン６、ナイロン６，６、ナイロン６，１０、ナイロン４，６、ナイロン６Ｔ、ナイロン９Ｔ、ナイロン１１などのポリアミド樹脂、その他ＰＰＳ樹脂、ポリアセタール樹脂、結晶性スチレン樹脂、ＰＰＥ樹脂など目的に応じて使用することができる。
【００５８】
また、本発明の特性を損なわない範囲で、公知の耐衝撃改良材を使用することができる。使用することができる耐衝撃改良材としては、天然ゴム、低密度ポリエチレンや高密度ポリエチレンなどのポリエチレン、ポリプロピレン、エチレン／プロピレン共重合体、エチレン／メチルアクリレート共重合体、エチレン／エチルアクリレート共重合体、エチレン／酢酸ビニル共重合体、エチレン／グリシジルメタクリレート共重合体、エチレン／ブチルアクリレート共重合体、エチレン／エチルアクリレート／一酸化炭素共重合体、エチレン／グリシジルメタクリレート共重合体、エチレン／メチルアクリレート／グリシジルメタクリレート共重合体、エチレン／ブチルアクリレート／グリシジルメタクリレート共重合体、エチレン／オクテン−１共重合体、エチレン／ブテン−１共重合体などのエチレン系エラストマ、ポリエチレンテレフタレート／ポリ（テトラメチレンオキシド）グリコールブロック共重合体、ポリエチレンテレフタレート／イソフタレート／ポリ（テトラメチレンオキシド）グリコールブロック共重合体などのポリエステルエラストマ、ＭＢＳまたはアクリル系のコアシェルエラストマ、スチレン系エラストマが例示される。これらは、必ずしも１種類で使用する必要はなく、２種類以上混合して使用することもできる。
【００５９】
また、本発明の特性を損なわない範囲で、無機充填剤を添加することも可能である。無機充填剤の種類としては、ガラス繊維が好ましく使用することができる。また、無機充填材の形状としては、繊維状、板状、粉末状、粒状などのいずれの形状であってもよい。具体的には、ＰＡＮ系やピッチ系の炭素繊維、ステンレス繊維、アルミニウム繊維や黄銅繊維などの金属繊維、芳香族ポリアミド繊維などの有機繊維、石膏繊維、セラミック繊維、アスベスト繊維、ジルコニア繊維、アルミナ繊維、シリカ繊維、酸化チタン繊維、炭化ケイ素繊維、ガラス繊維、ロックウール、チタン酸カリウムウィスカー、チタン酸バリウムウィスカー、ホウ酸アルミニウムウィスカー、窒化ケイ素ウィスカーなどの繊維状、ウィスカー状充填剤、マイカ、タルク、カオリン、シリカ、炭酸カルシウム、ガラスフレーク、ガラスビーズ、ガラスマイクロバルーン、クレー、二硫化モリブデン、ワラステナイト、モンモリロナイト、酸化チタン、酸化亜鉛、硫酸バリウム、ポリリン酸カルシウム、グラファイトなどの粉状、粒状あるいは板状の充填剤が挙げられる。特にガラス繊維の種類は、一般に樹脂の強化用に用いるものなら特に限定はなく、例えば長繊維タイプや短繊維タイプのチョップドストランド、ミルドファイバーなどから選択して用いることができる。なお、上記無機充填剤はその表面を公知のカップリング剤（例えば、シラン系カップリング剤、チタネート系カップリング剤など）、その他の表面処理剤で処理して用いることもできる。また、ガラス繊維はエチレン／酢酸ビニル共重合体などの熱可塑性樹脂、エポキシ樹脂などの熱硬化性樹脂で被覆あるいは集束されていてもよい。無機充填材は、エチレン／酢酸ビニル共重合体などの熱可塑性樹脂や、エポキシ樹脂などの熱硬化性樹脂で被覆または集束処理されていてもよく、アミノシランやエポキシシランなどのカップリング剤などで処理されていてもよい。
【００６０】
また、本発明の特性を損なわない範囲で、必要に応じて、ヒンダードフェノール系酸化防止剤、含硫黄化合物系酸化防止剤、含リン有機化合物系酸化防止剤、フェノール系、アクリレート系などの熱酸化防止剤、ベンゾトリアゾール系、ベンゾフェノン系、サクシレート系などの紫外線吸収剤、デカブロモビフェニルエーテル、テトラブロモビスフェノールＡ、塩素化ポリエチレン、臭素化エポキシオリゴマー、臭素化ポリカーボネート、三酸化アンチモン、縮合リン酸エステルなどの難燃剤・難燃助剤、銀系抗菌剤、亜鉛系抗菌剤に代表される抗菌剤、抗カビ剤、カーボンブラック、酸化チタン、離型剤、潤滑剤、顔料および染料などを添加することもできる。
【００６１】
本発明のシートを構成する熱可塑性樹脂組成物は、構成する各樹脂成分を溶融混合して得ることができる。溶融混合方法に関しては、特に制限は無いが、加熱装置、ベントを有するシリンダで単軸または二軸のスクリューを使用して溶融混合する方法などが採用可能である。溶融混合の際の加熱温度は、通常２３０〜３２０℃の範囲から選択されるが、本発明の目的を損なわない範囲で、溶融混合時の温度勾配等を自由に設定することも可能である。また、二軸のスクリューを用いる場合は、同一回転方向でも異回転方向でも良い。
【００６２】
前記熱可塑性樹脂組成物をシート形状に賦型する方法については特に限定されないが、好ましくは、押出成形、射出成形、ブロー成形により、より好ましくは押出成形が使用される。押出成形は、好ましくは２４０〜３００℃の通常成形する温度範囲で、ロール温度は３０℃〜９０℃で行われる。
【００６３】
本発明のシートは、真空成形、圧縮成形などで賦型され、製品化される。
【００６４】
本発明のシートの厚みに特に制限は無いが、０．２〜５ｍｍｔが好ましく、より好ましくは０．５ｍｍｔ〜４ｍｍｔ、更に好ましくは０．７〜３ｍｍｔの間である。
【００６５】
本発明のシートは耐衝撃性に優れることを特徴とする。具体的には、シートを構成する熱可塑性樹脂組成物は、厚み１ｍｍｔのシートでの以下の条件で測定した１ｍｍｔにおける面衝撃値Ｅが３Ｊ／ｍｍ以上であることを特徴とし、好ましくは４Ｊ／ｍｍ以上である。
［条件］
温度、湿度：２３℃、５０％ＲＨ
試験方法：デュポン法
錘の先端形状：図１
錘の重量：２ｋｇ
［面衝撃値Ｅ計算式］
Ｅ（Ｊ／ｍｍ）＝〔{Ｈ−ｈ（Ｎ／Ｇ−１／２）}×Ｗ×０．０９８〕／ｔ
Ｈ：試験片が全数破壊する最小水準（ｃｍ）
ｈ：隣接水準間の差（ｃｍ）
Ｎ：Ｈにいたるまでの各水準での破壊数の和（Ｈ水準含む）
Ｇ：各水準の試験片数
Ｗ：錘重量（ｋｇ）
ｔ：試験片の厚み（ｍｍｔ）。
【００６６】
なお、１ｍｍｔにおける面衝撃値Ｅが３Ｊ／ｍｍ未満は、本発明で使用される熱可塑性樹脂組成物以外の樹脂素材からなるシートでも示されるものであり、何ら特徴がない。
【実施例】
【００６７】
本発明をさらに具体的に説明するため、以下に実施例を挙げるが、これらの実施例は本発明を何ら制限するものではなく、種々の変形が可能である。
【００６８】
熱可塑性樹脂組成物の樹脂特性の分析方法は以下の通りである。
【００６９】
（１）グラフト率
グラフト共重合体の所定量（ｍ；約１ｇ）にアセトン２００ｍｌを加え、７０℃の温度の湯浴中で３時間還流し、この溶液を８８００ｒ．ｐ．ｍ．（１００００Ｇ）で４０分間遠心分離した後、不溶分を濾過し、この不溶分を６０℃の温度で５時間減圧乾燥し、その重量（ｎ）を測定した。グラフト率は、下記式より算出した。ここでＬは、グラフト共重合体のゴム含有率である。
・グラフト率（％）＝｛［（ｎ）−（ｍ）×Ｌ］／［（ｍ）×Ｌ］｝×１００。
【００７０】
（２）固有粘度
ビニル系共重合体（ＩＩＩ）の固有粘度について、ウベローデ粘度計を使用し、測定温度３０℃、試料濃度０．２ｇ、０．４ｇ／ｄｌのメチルエチルケトン溶液より測定し、固有粘度を導出した。
【００７１】
（３）平均シアン化ビニル含有率
ビニル系共重合体（ＩＩＩ）について、加熱プレスにより４０μｍ程度のフィルム状にし、フーリエ変換赤外分光光度計（日本光学株式会社製、“ＦＴ／ＩＲ４１００”）により求めた。
【００７２】
（４）シアン化ビニル組成分布
ビニル系共重合体（ＩＩＩ）各試料２ｇを８０ｍｌのメチルエチルケトンに溶解し、そこへシクロヘキサンを添加していき、沈殿したシアン化ビニル系共重合体を真空乾燥して重量を測定し、そのシアン化ビニル系共重合体のシアン化ビニル含有率を上記（３）と同様に赤外分光分析の吸光度比より求めた。そして、累積重量％とシアン化ビニル含有率をプロットし、平均シアン化ビニル含有率より２重量％以上の割合（％）を求めた。
【００７３】
（５）メルトボリュームレート
ＩＳＯ１１３３（温度３００℃、１．２Ｋｇ荷重条件で測定）に準拠してポリカーボネートのメルトボリュームレートを測定した。
【００７４】
（６）流動性
メルトフローレート：ＩＳＯ１１３３（温度２４０℃、９８Ｎ荷重条件で測定）に準じて測定した。
【００７５】
（７）荷重たわみ温度：ＩＳＯ７５（１．８ＭＰａ荷重）に準拠して測定した。
【００７６】
（８）衝撃性
シャルピー衝撃強度：ＩＳＯ１７９（ノッチ有）に準拠して測定した。
【００７７】
（９）面衝撃性
以下の条件および計算式で面衝撃値Ｅ（Ｊ／ｍｍ）を測定した。
［条件］
温度、湿度：２３℃、５０％ＲＨ
試験方法：デュポン法
錘の先端形状：図１
錘の重量：２ｋｇ
［面衝撃値Ｅ計算式］
Ｅ（Ｊ／ｍｍ）＝〔{Ｈ−ｈ（Ｎ／Ｇ−１／２）}×Ｗ×０．０９８〕／ｔ
Ｈ：試験片が全数破壊する最小水準（ｃｍ）
ｈ：隣接水準間の差（ｃｍ）    ＜５ｃｍで実施＞
Ｎ：Ｈにいたるまでの各水準での破壊数の和（Ｈ水準含む）
Ｇ：各水準の試験片数（５で実施）
Ｗ：錘重量（ｋｇ）（２ｋｇで実施）
ｔ：試験片の厚み（ｍｍｔ）。
【００７８】
（参考例１）ポリカーボネート樹脂（Ｉ）
（Ｉ−１）帝人化成株式会社製“パンライト”Ｋ−１３００Ｙを使用した。ＩＳＯ  １１３３に準拠した３００℃×荷重１．２Ｋｇのメルトボリュームレートは３ｃｍ３／１０分であった。
【００７９】
（Ｉ−２）出光興産株式会社製“タフロン”Ａ２６００を使用した。ＩＳＯ  １１３３に準拠した３００℃×荷重１．２Ｋｇのメルトボリュームレートは６ｃｍ３／１０分であった。
【００８０】
（Ｉ−３）三菱エンジニアリングプラスチックス株式会社製の“ユーピロン”Ｓ−１０００を使用した。ＩＳＯ  １１３３に準拠した３００℃×荷重１．２Ｋｇのメルトボリュームレートは６ｃｍ３／１０分であった。
【００８１】
（Ｉ−４）出光興産株式会社製“タフロン”Ａ２５００を使用した。ＩＳＯ  １１３３に準拠した３００℃×荷重１．２Ｋｇのメルトボリュームレートは８ｃｍ３／１０分であった。
【００８２】
（Ｉ−５）三菱エンジニアリングプラスチックス株式会社製の“ユーピロン”Ｓ−２０００を使用した。ＩＳＯ  １１３３に準拠した３００℃×荷重１．２Ｋｇのメルトボリュームレートは１０ｃｍ３／１０分であった。
【００８３】
（参考例２）グラフト共重合体（ＩＩ）
実施例および比較例に使用するグラフト共重合体（ＩＩ）として、グラフト共重合体（ＩＩ−１）〜（ＩＩ−６）を以下の通り準備した。
【００８４】
グラフト共重合体（ＩＩ−１）
ポリブタジエンラテックス（重量平均粒子径３５０ｎｍ）４５重量部（固形分換算）の存在下で、スチレン４０重量部とアクリロニトリル１５重量部からなる単量体混合物とｔ−ドデシルメルカプタンを０．２重量部加えて、ステアリン酸カリウムを使用して乳化重合してゴム強化スチレン樹脂ラテックスを得た。これを、９０℃の温度の０．３％希硫酸水溶液中に添加して凝集後、水酸化ナトリウム水溶液により中和後に洗浄・脱水・乾燥工程を経て、グラフト共重合体（ＩＩ−１）を調製した。グラフト率は４２％であった。
【００８５】
グラフト共重合体（ＩＩ−２）
ポリブタジエンラテックス（重量平均粒子径３５０ｎｍ）５２重量部（固形分換算）の存在下で、スチレン３５重量部とアクリロニトリル１３重量部からなる単量体混合物とｔ−ドデシルメルカプタンを０．２重量部加えて、ステアリン酸カリウムを使用して乳化重合してゴム強化スチレン樹脂ラテックスを得た。これを、グラフト共重合体（ＩＩ−１）と同様の工程によりグラフト共重合体（ＩＩ−２）を調製した。グラフト率は３９％であった。
【００８６】
グラフト共重合体（ＩＩ−３）
ポリブタジエンラテックス（重量平均粒子径３５０ｎｍ）６０重量部（固形分換算）の存在下で、スチレン２９重量部とアクリロニトリル１１重量部からなる単量体混合物とｔ−ドデシルメルカプタンを０．２重量部加えて、ステアリン酸カリウムを使用して乳化重合してゴム強化スチレン樹脂ラテックスを得た。これを、グラフト共重合体（ＩＩ−１）と同様の工程によりグラフト共重合体（ＩＩ−３）を調製した。グラフト率は３７％であった。
【００８７】
グラフト共重合体（ＩＩ−４）
ポリブタジエンラテックス（重量平均粒子径３５０ｎｍと１１００ｎｍの２種併用、重量比率７０：３０）４５重量部（固形分換算）の存在下で、スチレン４０重量部とアクリロニトリル１５重量部からなる単量体混合物とｔ−ドデシルメルカプタンを０．５重量部加えて、ステアリン酸カリウムを使用して乳化重合してゴム強化スチレン樹脂ラテックスを得た。これを、グラフト共重合体（ＩＩ−１）と同様の工程によりグラフト共重合体（ＩＩ−４）を調製した。グラフト率は２３％であった。
【００８８】
グラフト共重合体（ＩＩ−５）
ポリブタジエンラテックス（重量平均粒子径８００ｎｍ）３５重量部（固形分換算）の存在下で、スチレン４７重量部とアクリロニトリル１８重量部からなる単量体混合物とｔ−ドデシルメルカプタンを０．２重量部加えて、ステアリン酸カリウムを使用して乳化重合してゴム強化スチレン樹脂ラテックスを得た。これを、グラフト共重合体（ＩＩ−１）と同様の工程によりグラフト共重合体（ＩＩ−５）を調製した。グラフト率は４８％であった。
【００８９】
グラフト共重合体（ＩＩ−６）
ポリブタジエンラテックス（重量平均粒子径８００ｎｍ）７０重量部（固形分換算）の存在下で、スチレン２２重量部とアクリロニトリル８重量部からなる単量体混合物とｔ−ドデシルメルカプタンを０．２重量部加えて、ステアリン酸カリウムを使用して乳化重合してゴム強化スチレン樹脂ラテックスを得た。これを、グラフト共重合体（ＩＩ−１）と同様の工程によりグラフト共重合体（ＩＩ−６）を調製した。グラフト率は５５％であった。
【００９０】
（参考例３）ビニル系共重合体（ＩＩＩ）
実施例に使用するビニル系共重合体（ＩＩＩ）として、ビニル系共重合体（ＩＩＩ−１）〜（ＩＩＩ−６）を以下の通り準備した。
【００９１】
ビニル系共重合体（ＩＩＩ−１）
容量が２０ｌで、バッフルおよびファウドラ型攪拌翼を備えたステンレス製オートクレーブに、０．０５重量部のメタクリル酸メチル／アクリルアミド共重合体（特公昭４５−２４１５１号公報記載）を１６５重量部のイオン交換水に溶解した溶液を４００ｒｐｍで攪拌し、系内を窒素ガスで置換した。次に１６重量部のアクリロニトリル、８４重量部のスチレン、０．４６重量部のｔ−ドデシルメルカプタン、０．３９重量部の２，２’−アゾビス（２，４−ジメチルバレロニトリル）、０．０５重量部の２，２’−アゾビスイソブチルニトリルの混合溶液を反応系にて攪拌しながら添加し、５８℃にて共重合反応を開始した。共重合開始から２時間後に５０分かけて１００℃に昇温して５分間保持し、その後冷却して得られたスラリーを洗浄・脱水・乾燥工程を経て、ビニル系共重合体（ＩＩＩ−１）を調製した。得られたビニル系共重合体（ＩＩＩ−１）の固有粘度は０．４４ｄｌ／ｇであった。また、平均シアン化ビニル含有率は１５重量％で、シアン化ビニルの組成分布における平均シアン化ビニル含有率より２重量％以上高い組成を有する共重合体の割合は３０重量％であった。
【００９２】
ビニル系共重合体（ＩＩＩ−２）
アクリロニトリルを２０重量部、スチレン８０重量部とする以外はビニル系共重合体（ＩＩＩ−１）と同様の工程によりビニル系共重合体（ＩＩＩ−２）を調製した。得られたビニル系共重合体（ＩＩＩ−２）の固有粘度は０．４２ｄｌ／ｇであった。また、平均シアン化ビニル含有率は１９重量％で、シアン化ビニルの組成分布における平均シアン化ビニル含有率より２重量％以上高い組成を有する共重合体の割合は３５重量％であった。
【００９３】
ビニル系共重合体（ＩＩＩ−３）
アクリロニトリルを２４重量部、スチレンを７６重量部とする以外はビニル系共重合体（ＩＩＩ−１）と同様の工程によりビニル系共重合体（ＩＩＩ−３）を調製した。得られたビニル系共重合体（ＩＩＩ−３）の固有粘度は０．４２ｄｌ／ｇであった。また、平均シアン化ビニル含有率は２３重量％で、シアン化ビニルの組成分布における平均シアン化ビニル含有率より２重量％以上高い組成を有する共重合体の割合は４５重量％であった。
【００９４】
ビニル系共重合体（ＩＩＩ−４）
容量が２０ｌで、バッフルおよびファウドラ型攪拌翼を備えたステンレス製オートクレーブに、０．０５重量部のメタクリル酸メチル／アクリルアミド共重合体（特公昭４５−２４１５１号公報記載）を１６５重量部のイオン交換水に溶解した溶液を４００ｒｐｍで攪拌し、系内を窒素ガスで置換した。次に１０重量部のアクリロニトリル、４０重量部のスチレン、０．４６重量部のｔ−ドデシルメルカプタン、０．３９重量部の２，２’−アゾビス（２，４−ジメチルバレロニトリル）、０．０５重量部の２，２’−アゾビスイソブチルニトリルの混合溶液を反応系にて攪拌しながら添加し、５８℃にて共重合反応を開始した。共重合開始から４５分後に１０重量部のアクリロニトリルと４０重量部のスチレンを約４０分かけて添加しながら重合を進め、共重合開始から２時間後に５０分かけて１００℃に昇温して５分間保持し、その後冷却して得られたスラリーを洗浄・脱水・乾燥工程を経て、ビニル系共重合体（ＩＩＩ−４）を調製した。得られたビニル系共重合体（ＩＩＩ−４）の固有粘度は０．４３ｄｌ／ｇであった。また、平均シアン化ビニル含有率は１９重量％で、シアン化ビニルの組成分布における平均シアン化ビニル含有率より２重量％以上高い組成を有する共重合体の割合は１５重量％であった。
【００９５】
ビニル系共重合体（ＩＩＩ−５）
ｔ−ドデシルメルカプタンを０．８２重量部とする以外はビニル系共重合体（ＩＩＩ−２）と同様の工程によりビニル系共重合体（ＩＩＩ−５）を調製した。得られたビニル系共重合体（ＩＩＩ−５）の固有粘度は０．３０ｄｌ／ｇであった。また、平均シアン化ビニル含有率は１９重量％で、シアン化ビニルの組成分布における平均シアン化ビニル含有率より２重量％以上高い組成を有する共重合体の割合は２８重量％であった。
【００９６】
ビニル系共重合体（ＩＩＩ−６）
ｔ−ドデシルメルカプタンを０．２５重量部とする以外はビニル系共重合体（ＩＩＩ−２）と同様の工程によりビニル系共重合体（ＩＩＩ−６）を調製した。得られたビニル系共重合体（ＩＩＩ−６）の固有粘度は０．６０ｄｌ／ｇであった。また、平均シアン化ビニル含有率は１９重量％で、シアン化ビニルの組成分布における平均シアン化ビニル含有率より２重量％以上高い組成を有する共重合体の割合は３０重量％であった。
【００９７】
比較例に使用するビニル系共重合体（ＩＩＩ）として、ビニル系共重合体（ＩＩＩ−７）〜（ＩＩＩ−１０）を以下の通り準備した。
【００９８】
ビニル系共重合体（ＩＩＩ−７）
アクリロニトリルを２８重量部、スチレンを７２重量部とする以外はビニル系共重合体（ＩＩＩ−１）と同様の工程によりビニル系共重合体（ＩＩＩ−７）を調製した。得られたビニル系共重合体（ＩＩＩ−７）の固有粘度は０．４０ｄｌ／ｇであった。また、平均シアン化ビニル含有率は２７重量％で、シアン化ビニルの組成分布における平均シアン化ビニル含有率より２重量％以上高い組成を有する共重合体の割合は３２重量％であった。
【００９９】
ビニル系共重合体（ＩＩＩ−８）
アクリロニトリルを１２重量部、スチレンを８８重量部とする以外はビニル系共重合体（ＩＩＩ−１）と同様の工程によりビニル系共重合体（ＩＩＩ−８）を調製した。得られたビニル系共重合体（ＩＩＩ−８）の固有粘度は０．４８ｄｌ／ｇであった。また、平均シアン化ビニル含有率は１１重量％で、シアン化ビニルの組成分布における平均シアン化ビニル含有率より２重量％以上高い組成を有する共重合体の割合は４４重量％であった。
【０１００】
ビニル系共重合体（ＩＩＩ−９）
予熱機および脱モノマ機からなる連続塊状重合装置を用い、スチレン８０重量部、アクリロニトリル２０重量部からなる単量体混合物に０．３０重量部のｎ−オクチルメルカプタンを加え、１３５kg／時で連続塊状重合させた。重合反応混合物は、単軸押出機型脱モノマ機により未反応の単量体をベント口より減圧蒸発回収し、一方の脱モノマ機からビニル系共重合体（ＩＩＩ−９）を調整した。得られたビニル系共重合体（ＩＩＩ−９）の固有粘度は０．４１ｄｌ／ｇであった。また、平均シアン化ビニル含有率は１９重量％で、シアン化ビニルの組成分布における平均シアン化ビニル含有率より２重量％以上高い組成を有する共重合体の割合は８重量％であった。
【０１０１】
ビニル系共重合体（ＩＩＩ−１０）
容量が２０ｌで、バッフルおよびファウドラ型攪拌翼を備えたステンレス製オートクレーブに、０．０５重量部のメタクリル酸メチル／アクリルアミド共重合体（特公昭４５−２４１５１号公報記載）を１６５重量部のイオン交換水に溶解した溶液を４００ｒｐｍで攪拌し、系内を窒素ガスで置換した。１０重量部のアクリロニトリルと８０重量部のスチレン、０．４６重量部のｔ−ドデシルメルカプタン、０．３９重量部の２，２’−アゾビス（２，４−ジメチルバレロニトリル）、０．０５重量部の２，２’−アゾビスイソブチルニトリルの混合溶液を反応系にて攪拌しながら添加し、５８℃にて共重合反応を開始した。重合開始から２時間後に１０重量部のアクリロニトリルを加えて重合を継続し、５０分かけて１００℃に昇温して５分間保持し、その後冷却して得られたスラリーを洗浄・脱水・乾燥工程を経て、ビニル系共重合体（ＩＩＩ−１０）を調製した。得られたビニル系共重合体（ＩＩＩ−１０）の固有粘度は０．４８ｄｌ／ｇであった。また、平均シアン化ビニル含有率は１９重量％で、シアン化ビニルの組成分布における平均シアン化ビニル含有率より２重量％以上高い組成を有する共重合体の割合は５５重量％であった。
【０１０２】
（参考例４）着色剤（ＩＶ）
着色剤を添加して評価した水準においては、オーケー化成株式会社製  マスターバッチＡＢＭ−Ａ１０３１９５−１１  を１０倍に希釈して使用した。色は、青色。
【０１０３】
（実施例１〜１９、比較例１〜８）
参考例に記載のポリカーボネート樹脂（Ｉ）、グラフト共重合体（ＩＩ）、ビニル系共重合体（ＩＩＩ）を、表１および２に示した比（重量部数）で配合後、ブレンダーにて１分間攪拌し、該混合物をスクリュー径３０ｍｍの同方向回転の二軸押出機（池貝鉄工株式会社製“ＰＣＭ−３０”、温度範囲：２４０〜２５０℃）で溶融混練を行い、ダイスノズルから吐出した溶融樹脂は水槽を介してカッターに引き取ってカッティングし、樹脂ペレットを得た。得られた樹脂ペレットを面衝撃評価以外の物性評価に適するように、成形機（住友重機工業社製ＳＥ５０ＤＵ射出成形機、成形温度２５０℃、金型温度６０℃）にて試験片を作成して評価を行った。
【０１０４】
シート作成については、Ｔダイを備えた簡易シート作成装置（ロール５本）にて３ｍｍｔ、１ｍｍｔの厚みで調製した。その際のシリンダ温度２７０℃、ロール温度６０℃、吐出量２０ｋｇ／ｈｏｕｒの条件で行った。そのシートを用いて面衝撃試験サンプルとした。
【０１０５】
評価結果を表１および２に示す。評価結果から以下のことが明らかになった。
【０１０６】
１．実施例１〜５、１４〜１８と比較例２との比較から、ポリカーボネート樹脂（Ｉ）の比率が低い場合には、薄肉時の面衝撃が低下することが確認された。
【０１０７】
２．実施例３、６〜８と比較例３，４との比較から、グラフト共重合体（ＩＩ）のジエン系ゴム質重合体成分（ア）が少ない場合、また多い場合のいずれについても薄肉時の面衝撃値が低下することが確認された。
【０１０８】
３．実施例３、９〜１３と比較例５，６との比較から、ビニル系共重合体（ＩＩＩ）に使用している芳香族ビニル系単量体（エ）が規定量より少なく、シアン化ビニル系単量体（オ）が規定量より多い場合、また、芳香族ビニル系単量体（エ）が規定量より多く、シアン化ビニル系単量体（オ）が規定量より少ない場合のいずれも、ポリカーボネート樹脂（Ｉ）とグラフト共重合体（ＩＩ）との相溶化剤としての機能が低下するため薄肉時の面衝撃値が低下することが確認された。
【０１０９】
４．実施例３、９〜１３と比較例７，８との比較から、ビニル系共重合体（ＩＩ）の平均シアン化ビニル含有率より２重量％以上高い組成を有する共重合体の割合が規定量よりも多くても少なくても、ポリカーボネート樹脂（Ｉ）とグラフト共重合体（ＩＩ）との相溶化剤としての機能が低下するため薄肉時の面衝撃値が低下することが確認された。
【０１１０】
５．実施例３、１９と比較例１との比較から、ポリカーボネート樹脂単独使用では着色剤（ＩＶ）によって面衝撃値が大きく低下する場合があるが、本発明の樹脂組成物からなるシートでは面衝撃値が高いまま維持されることを確認した。
【０１１１】
【表１】
2014133780.tif 000004
【０１１２】
【表２】
2014133780.tif 000005
【図１】
2014133780.tif 000006